(57)【要約】  本発明は、複数の半導体シード基板を、シード基板に半導体層を被着するために、一つの支持体に配置するための方法であって、シード基板を一体的結合によって支持体に配置するように構成した方法に関する。本発明はさらに、半導体層によってコーティングするためのシード基板を有する支持体に関する。
2019529327.tif 000002
【特許請求の範囲】
【請求項１】
複数の半導体シード基板を、前記シード基板上に半導体層（６）を被着するために、一つの支持体（１、１ａ、１ｂ、１ｃ、１ｄ、１ｅ）に配置するための方法であって、
前記シード基板を一体的結合によって前記支持体に配置するように構成した方法。
【請求項２】
前記一体的結合（３）はシード基板（２）と支持体（１、１ａ、１ｂ、１ｃ、１ｄ、１ｅ）との間に半導体材料を含んで形成され、特に、前記一体的結合（３）は、前記半導体層（６）を形成するために使用される当該半導体材料を含んで形成され、好ましくは、前記シード基板はｎ形又はｐ形ドーピングを有し、前記一体的結合（３）は反対のドーピングタイプのドーピングを有することを特徴とする、請求項１に記載の方法。
【請求項３】
前記一体的結合（３）は、ＣＶＤ析出、特に、エピタキシャル析出によって形成されることを特徴とする、請求項１又は２に記載の方法。
【請求項４】
シード基板（２）と支持体（１、１ａ、１ｂ、１ｃ、１ｄ、１ｅ）との間に前記一体的結合が形成される前に、前記シード基板の前記支持体（１、１ａ、１ｂ、１ｃ、１ｄ、１ｅ）とは相反する当該面が予備処理され、特に、多孔化され及び／又は被覆層が設けられることを特徴とする、請求項１から３のいずれか一項に記載の方法。
【請求項５】
前記支持体（１、１ａ、１ｂ、１ｃ、１ｄ、１ｅ）に配置された前記シード基板上に少なくとも一つの半導体層（６）が析出され、特にエピタキシャル析出され、
前記半導体層（６）は、シード基板（２）と支持体（１、１ａ、１ｂ、１ｃ、１ｄ、１ｅ）との間の前記一体的結合（３）が分離されることなく、前記シード基板から剥離されることを特徴とする、請求項１から４のいずれか一項に記載の方法。
【請求項６】
シリコン層は前記シード基板上に析出され、特に、２０μｍ〜５００μｍの範囲の厚さ、好ましくは３０μｍ〜３００μｍの範囲の厚さで、特に好ましくはエピタキシャル析出されることを特徴とする、請求項４に記載の方法。
【請求項７】
前記支持体（１、１ａ、１ｂ、１ｃ、１ｄ、１ｅ）に配置された前記シード基板の前記支持体（１、１ａ、１ｂ、１ｃ、１ｄ、１ｅ）とは相反する当該面が、半導体層（６）の析出のため、特にエピタキシャル析出のために、シード基板（２）と支持体（１、１ａ、１ｂ、１ｃ、１ｄ、１ｅ）との間の前記一体的結合（３）が分離されることなく、予備処理、特に多孔化、されることを特徴とする、請求項１から６のいずれか一項に記載の方法。
【請求項８】
前記シード基板が、一体的結合によって、前記支持体（１、１ａ、１ｂ、１ｃ、１ｄ、１ｅ）に配置され、シード基板（２）と支持体（１、１ａ、１ｂ、１ｃ、１ｄ、１ｅ）との間の前記一体的結合（３）が分離されることなく、複数回にわたって、
前記シード基板の前記支持体（１、１ａ、１ｂ、１ｃ、１ｄ、１ｅ）とは相反する当該面の予備処理、
前記シード基板上への少なくとも一つの半導体層（６）の被着、
前記シード基板からの前記半導体層（６）の剥離、
のプロセスステップが、さらにその他の中間ステップの介在の有無にかかわらず、特に少なくとも２０回、好ましくは少なくとも５０回にわたって、実施されることを特徴とする、請求項１から７のいずれか一項に記載の方法。
【請求項９】
前記シード基板が前記支持体の表面に載置され、少なくとも部分的に前記シード基板の側方端面に前記支持体（１、１ａ、１ｂ、１ｃ、１ｄ、１ｅ）との一体的結合（３）が形成され、特に、一つのシード基板（２）が一体的結合によって前記支持体（１、１ａ、１ｂ、１ｃ、１ｄ、１ｅ）及び隣接する一つのシード基板（２）と結合されることを特徴とする、請求項１から８のいずれか一項に記載の方法。
【請求項１０】
それぞれのシード基板（２）上にそれぞれ一つの半導体層（６）が被着され及び／又は隣接する二つのシード基板の当該半導体層が互いに結合されて、特に、一つの共通の半導体層（６）が形成され、好ましくは、隣接する二つのシード基板の間に前記一体的結合（３）が配置され、かつ、前記支持体（１、１ａ、１ｂ、１ｃ、１ｄ、１ｅ）とは相反する当該面に、隣接する当該シード基板との間の、一つの平坦な表面を有する前記一体的結合（３）が形成されることを特徴とする、請求項１から９のいずれか一項に記載の方法。
【請求項１１】
前記支持体（１、１ａ、１ｂ、１ｃ、１ｄ、１ｅ）に配置された前記シード基板上に少なくとも一つの半導体層（６）が被着され、前記半導体層（６）の剥離前に、隣接するシード基板の間の領域において分離切断（Ｂ）が行われ、特に、当該分離切断（Ｂ）は、少なくとも当該被着された前記半導体層（６）を貫通することを特徴とする、請求項１から１０のいずれか一項に記載の方法。
【請求項１２】
前記シード基板は、少なくとも、前記支持体（１、１ａ、１ｂ、１ｃ、１ｄ、１ｅ）に対向する当該面側において、一体的結合によって、前記支持体（１、１ａ、１ｂ、１ｃ、１ｄ、１ｅ）と結合され、特に、前記シード基板は前記支持体（１、１ａ、１ｂ、１ｃ、１ｄ、１ｅ）に配置されて、前記支持体（１、１ａ、１ｂ、１ｃ、１ｄ、１ｅ）に設けられた少なくとも一つの、好ましくは複数の穴を介して、シード基板（２）と支持体（１、１ａ、１ｂ、１ｃ、１ｄ、１ｅ）との間の一体的結合のための材料がもたらされることを特徴とする、請求項１から１１のいずれか一項に記載の方法。
【請求項１３】
前記支持体（１、１ａ、１ｂ、１ｃ、１ｄ、１ｅ）の相反する二つの面に、一体的結合によって、シード基板が配置されることを特徴とする、請求項１から１２のいずれか一項に記載の方法。
【請求項１４】
半導体層（６）によってコーティングするためのシード基板を有する支持体（１、１ａ、１ｂ、１ｃ、１ｄ、１ｅ）であって、
前記シード基板が前記支持体（１、１ａ、１ｂ、１ｃ、１ｄ、１ｅ）に配置されている構成の支持体において、
前記シード基板は、一体的結合によって前記支持体（１、１ａ、１ｂ、１ｃ、１ｄ、１ｅ）に配置されていることを特徴とする支持体（１、１ａ、１ｂ、１ｃ、１ｄ、１ｅ）。
【請求項１５】
前記支持体（１、１ａ、１ｂ、１ｃ、１ｄ、１ｅ）は各々のシード基板（２）用の少なくとも一つの載置部を有し、
同所において、前記シード基板の前記支持体に対向する裏面は前記支持体に直接に密接し、前記支持体は各々のシード基板の端縁領域に少なくとも一つの凹所、好ましくは、前記シード基板の当該端縁の周囲を取り囲む一つの凹所を有し、同所において、前記シード基板（２）の前記裏面は前記支持体と一体的結合されていることを特徴とする、請求項１４に記載の支持体（１、１ａ、１ｂ、１ｃ、１ｄ、１ｅ）。
【発明の詳細な説明】
【技術分野】
【０００１】
本発明は、複数のシード基板を支持体に配置するための方法及びシード基板を有する支持体に関する。
【背景技術】
【０００２】
大面積電子部品例えば大面積発光素子（ＯＬＥＤｓ）又は太陽光電池には、これらのデバイスにおいて当該半導体ウェーハの当該材料コストが当該製品全体の当該コストのうちの大きな部分を占めるために、高品質かつ低コストの半導体ウェーハに対するニーズが存在している。半導体ウェーハの製造には複数の方法が知られており、その際、シリコンブロック（“インゴット”）からソーイング法によって半導体ウェーハが製造される。これにより、高品質の、特に、単結晶半導体ウェーハを製造することが可能である。ただし、当該製造コストは、当該シリコンブロックの当該ソーイング処理時の当該材料損失からしても、コスト高である。
【０００３】
そのため、シード基板上に半導体層を析出させ、続いて、それを当該支持体から引き剥がすという別の方法が開発された。こうして、引き剥がされた当該半導体層は、当該電子デバイス製造用の当該半導体ウェーハとして使用される。
【０００４】
半導体層を製造するためのこの種の方法にはさまざまな最適化対策が講じられており、例えば国際公開第２０１３／００４８５１号にあっては、当該コーティングプロセス中の潜在的な寄生析出面積が最小化された。
【０００５】
シード基板上に半導体層が析出され、続いて、引き剥がされるという上記公知の方法において、当該シード基板は、当該析出プロセスの間、支持体上に配置されている。この面状支持体は、当該半導体層の当該析出前に当該シード基板が同所に嵌め込まれる収容保持部を有する。当該半導体層が被着された後、当該半導体層を剥離するために、当該シード基板は当該支持体から取り外される。
【先行技術文献】
【特許文献】
【０００６】
【特許文献１】国際公開第２０１３／００４８５１号
【発明の概要】
【発明が解決しようとする課題】
【０００７】
本発明の目的は、上述した当該支持体及びその使用を改善することである。
【課題を解決するための手段】
【０００８】
上記目的は、請求項１に記載の方法及び請求項１４に記載の支持体によって達成される。本発明による方法の好適な実施態様は請求項２から１３に記載したとおりである。本発明による支持体の好適な実施態様は請求項１５に記載したとおりである。
【０００９】
本発明による方法は、好ましくは、本発明による上記支持体、特に当該支持体の好ましい実施形態によって実施するために形成されている。本発明による支持体は、好ましくは、本発明による方法、特に当該方法の好ましい実施形態において使用するために形成されている。
【００１０】
本発明は、半導体シード基板上に半導体層が被着され、続いて、剥離されるという従来の当該半導体層製造方法において、さまざまなプロセスステップのために異なった支持体が使用され、当該プロセスステップの間に当該支持体への当該半導体シード基板のその都度の配置並びに取外しが行われることにより、大幅なコストが生ずると共に、当該半導体シード基板及び／又は当該半導体層の損傷若しくは破損をもたらし得る欠陥箇所も発生するとの知見を基礎としている。一連の調査の結果、少なくとも一つの、好ましくは複数のプロセスステップの間、当該支持体に当該半導体シード基板を持続的に固定しておくことにより、大幅な簡易化とリスク因子の顕著な減少がもたらされるとの知見が判明した。それゆえ、こうした知見から出発して、当該複数のプロセスステップにわたる持続的な―ただし、当該支持体の当該半導体シード基板の更新のために任意に解除可能な―固定を実現する必要性が存在する。
【００１１】
本発明による方法においては、当該シード基板上に半導体層の被着を可能とすべく、一つの支持体に複数の半導体シード基板が配置される。ここで重要な点は、当該シード基板が一体的結合によって当該支持体に配置されることである。
【００１２】
当該支持体への一体的結合による当該半導体シード基板の当該配置は以下の利点を有する：
―  当該支持体は、当該シード基板のために挿し込み要素もクランプ要素を有する必要がなく、それゆえ、より低コストかつより堅牢に製造可能である。加えてさらに、当該コーティングプロセス中に、挿し込み要素若しくはクランプ要素による当該シード基板のシャドーイングが生ずることはない。
―  個々のプロセス間の当該支持体交換に際する当該シード基板の当該破損リスクが回避される。
―  例えば、すでに当該支持体上に配されたすべてのシード基板の一回的表面処理等の、コスト面で好適な方法上の付加的可能性が生ずる。
―  当該シード基板が一体的結合によって当該支持体に配置されることにより、当該シード基板同士間の間隔を狭小化することができるため、半導体層の当該製造にあたって、当該支持体の所定の面積につき、より大きな収率を達成することが可能である。
―  当該一体的結合によって当該シード基板の機械的安定性がもたらされるため、シード基板が挿し込み収容され若しくはクランプによって保持される従来公知の方法に比較して、より薄いシード基板の使用が可能である。
―  当該支持体への当該シード基板の配置が一体的結合によって安定化され、より薄いシード基板の使用が可能となることにより、半導体層の製造に当該シード基板が使用される製造サイクル数を増加させることができる。これによってコスト節減が達成される。
【００１３】
本発明の上記目的は、さらに、請求項１４に記載の支持体によって達成される。当該支持体は、半導体層をコーティングするためのシード基板を有し、その際、当該シード基板は当該基板に配置されている。重要な点は、当該シード基板が一体的結合によって当該支持体に配置されているということである。これによって、上述した一連の利点が生ずる。
【００１４】
当該半導体層の当該被着は、好ましくは、化学的気相析出法（Ｃｈｅｍｉｃａｌ  Ｖａｐｏｕｒ  Ｄｅｐｏｓｉｔｉｏｎ，ＣＶＤ）によって行われる。
【００１５】
当該半導体層を、特にＣＶＤによって、エピタキシャル析出被着するのが好適である。
【００１６】
半導体層の析出、特に、エピタキシャル析出に際し、当該シード基板は、一般に、８００℃を超える温度、特に、およそ８００℃〜１４００℃の範囲の温度まで加熱される。したがって、当該一体的結合は、好適には、次のように―つまり、１０００℃までの温度、特に１２００℃までの温度、好ましくは１４００℃までの温度に対する耐熱安定性を有するように―形成されている。
【００１７】
シード基板と支持体との間の当該一体的結合は、好ましくは、以下のグループ―つまり、シリコン、ゲルマニウム、ＧａＡｓ及びＩＩＩ-Ｖ族半導体、炭素、酸素、ＳｉＣ、ＩＩ-ＶＩ族半導体―のいずれか一つの材料又は材料コンビネーションによって形成されている。これらの材料は、半導体層の析出プロセス、特に、エピタキシャル析出プロセスにおいても存続する耐熱安定的な一体的結合が形成されるという点で共通している。
【００１８】
好適には、シード基板と支持体との間の当該一体的結合は、半導体材料を含んで形成される。このことは、当該一体的結合を形成するのに、当該シード基板上に当該半導体層を生成させるのと同一の析出技術を使用することができるという利点を有する。さらに、一体的結合としての半導体材料は、一般に、高い耐熱安定性を有する。加えてさらに、半導体材料は当該シード基板に良好に付着する。特に好適なのは、当該半導体層の形成に使用されるのと同一の半導体材料を当該一体的結合の形成にも使用することである。
【００１９】
好適には、当該一体的結合は、化学的気相析出法（Ｃｈｅｍｉｃａｌ  Ｖａｐｏｕｒ  
Ｄｅｐｏｓｉｔｉｏｎ，ＣＶＤ）によって形成される。
【００２０】
好ましくは、当該一体的結合は、エピタキシャル析出法によって形成される。
【００２１】
これによって、それ自体として公知の方法及び装置に依拠することができるという利点が得られる。特に、好適な一実施形態において、当該方法及び、特に好適には、以後それによって当該半導体層が形成されることとなる当該装置も、最初に、特に前置された一工程において、シード基板と支持体との間の当該一体的結合の形成に使用することができる。
【００２２】
そのため、好適には、当該シード基板が挿し込み固定によって保持されるのではなく、初めに、当該シード基板が当該支持体上に載置される。続いて、好ましくは、半導体材料によって、特に好ましくは、ＣＶＤ析出によって、当該一体的結合の形成が行われる。続いて、当該シード基板上に当該半導体層が形成される前に、初めに当該シード基板の当該表面を、好ましくは―さらに以下に詳しく説明するように―エッチングプロセス及び／又は多孔化によって処理すること、特に、浄化するのが好適である。
【００２３】
さらに別の好適な実施形態において、当該シード基板を一体的結合によって当該支持体に固定すべく、最初に、当該シード基板は、着脱式保持装置により、特に好ましくは、着脱式クランプ装置によって当該支持体に固定される。この種の装置は、例えば、着脱式、ねじ留め式又は差込み式のホルダ、差込み式ばね要素又はねじ留め式ばねアームとして形成されていてよい。当該一体的結合が形成された後、これらの当該着脱式固定手段は取り外されるため、当該シード基板上に当該半導体層が形成される以後のプロセスステップにおいて、当該保持要素によって生ずる支障は生じない。
【００２４】
高品質の半導体層を形成するには、当該半導体シード基板は、当該半導体層が生成される、当該支持体とは相反する当該面に、当該半導体層生成プロセスのために最適化された所定の表面を有することが重要である。したがって、好適には、シード基板と支持体との間に当該一体的結合が形成される前に、当該シード基板の当該支持体とは相反する当該面が予備処理、特に多孔化、される。これによって、当該一体的結合の形成後に、場合により、当該シード基板の当該支持体とは相反する当該面に生じた当該一体的結合材料の堆積層を除去することが容易に達成される。
【００２５】
好適には、シード基板と支持体との間に当該一体的結合が形成された後かつ当該シード基板上に当該半導体層が被着される前に、当該シード基板の当該支持体とは相反する当該面は、特に、クリーニング及び／又はエッチング除去及び／又は多孔化によって予備処理される。別法として又はさらに加えて、当該シード基板の当該支持体とは相反する当該面に被覆層を付するのが好適である。この種の被覆層は、誘電体―例えば、当該半導体層の酸化物又は窒化物として形成されていてよくかつ、この種の層は―当該半導体材料又はその成分からなる当該一体的結合を除去することなく―湿式化学処理によって除去可能であるという利点を有する。これにより、当該支持体とは相反する当該面は、当該一体的結合の当該形成の間、効果的に保護され、これによって、この面は爾後のプロセスに供されることができる。
【００２６】
好適には、当該支持体に配置された当該シード基板上に少なくとも一つの半導体層が析出され、好ましくはエピタキシャル析出される。この場合、別々の半導体層がそれぞれ一つのシード基板上に析出されるようにすることは本発明の範囲に含まれる。複数のシード基板、特に、すべてのシード基板を覆う一つの半導体層が析出されるようにすることも、同じく、本発明の範囲に含まれる。
【００２７】
当該半導体層は、好適には、シード基板と支持体との間の当該一体的結合が分離されることなく、当該シード基板から剥離される。これによって、当該シード基板を当該支持体から切り離す必要なしに、当該剥離プロセスの間ずっと半導体層生成のために当該シード基板が使用されるという利点が得られる。
【００２８】
好ましくは、シリコン層は当該シード基板上に析出され、好ましくは、２０μｍ〜５００μｍの範囲の厚さ、特に、３０μｍ〜３００μｍの範囲の厚さで、特に好ましくは、エピタキシャル析出される。
【００２９】
好ましくは、当該シード基板は、当該半導体層が製造されるのと同一の当該半導体材料から形成されている。特に好適には、本発明による方法及び本発明による支持体は、半導体デバイス、特に太陽光電池を製造するためのシリコンウェーハとして使用されるシリコン半導体層の生成に際して使用される。したがって、当該シード基板は、好ましくは、例えばシリコンウェーハと同じシリコン基板として形成されている。
【００３０】
既述したように、高品質の当該半導体層には、シード基板の表面が最適化されているのが好適である。当該シード基板の当該支持体とは相反する当該面を―一方で、当該半導体層の当該生成に適した所定の表面として形成すると共に、他方で、破損リスクの低下した剥離を可能とする、生成された当該半導体層の当該剥離のための所定の剥離領域を生み出すために―多孔化によって予備処理することが知られている。この種の方法及びそれに適した装置は独国特許出願公開第１０２０１３２１９８８６号明細書から知られている。当該多孔化は、当該シード基板の以後のプロセスステップにおいて当該半導体層が生成さるべき当該面の片面側エッチングプロセスが行われることによって、達成される。この場合、この面だけを電解液で湿潤させ、定電流源によって当該電解液と当該シード基板との間にエッチング電流を発生させ、こうして、片面側エッチングを行なうことが知られている。これは、同じく、独国特許出願公開第１０２０１３２１９８８６号明細書に開示されている。
【００３１】
好適には、先ず、一体的結合による当該支持体への当該シード基板の配置が行われ、続いて、好ましくはＤＥ１０２０１３２１９８８６Ａ１に開示された方法により、特に好ましくは多孔化のための片面側エッチングによって、当該シード基板の当該支持体とは相反する当該面の片面側処理が行われる。ここで、当該支持体に配置された複数のシード基板を同時に多孔化し得ると共に、さらに、このプロセスに際して、当該シード基板の当該支持体とは相反する当該面上に当該一体的結合材料の残滓があれば当該残滓が除去され及び／又は当該面が平坦化されるという利点が得られる。
【００３２】
好適には、ｎ形ドーピング又はｐ形ドーピングのドーピングによってドープしたシード基板が使用される。これらのシード基板は、例えばＳｍｉｔｈ  ｅｔ．ａｌ；Ｊ．Ａｐｐｌ．Ｐｈｙｓ．７１，Ｒ１（１９９２）；ｄｏｉ：１０．１０６３／１．３５０８３９に記述されているような、確立された電気化学的多孔化プロセスが適用可能であるという利点を有する。この場合、シード基板と支持体との間の当該一体的結合を、ドープした半導体材料を含んで形成し、特に、ｎ形ドープ又はｐ形ドープした半導体材料によって形成し、その際、当該一体的結合が、好ましくは、当該シード基板の当該ドーピングタイプとは反対のドーピングタイプを有しているのが、特に好適である。これによって、当該シード基板の片側である当該表面が電解液によって湿潤されて、エッチング電流の印加によって当該エッチングプロセスが形成されるエッチングプロセスにおいて、電界液と当該シード基板のドーピングタイプとの当該連携によって選択的にもっぱら当該シード基板の当該表面のエッチングが行われ、ただし、当該一体的結合の当該表面のエッチングは行われないという利点が生ずる。これは、異なるドープが行われた二つの半導体領域間の移行部における電流障壁効果並びにｎ形又はｐ形ドープした半導体層に関する著しく異なるエッチングプロセスによって可能とされる。
【００３３】
別の好適な実施態様において、当該一体的結合の表面を同じく多孔化すべく、同一のドーピングタイプを有し、加えてさらに、同一の濃度のドーパントを有する当該一体的結合が製造される。これは―当該半導体層の当該成長に際し、特に、当該エピタキシャル成長に際し、シード基板と支持体の当該一体的結合は確かに肥厚化されるが、ただし、この肥厚部は続いて、生成された当該半導体層の当該剥離に際して同じく除去可能である―との利点を有する。これによって、シード基板、一体的結合及び支持体からなる当該複合体が、当該支持体とは相反する当該面側に、平坦な、段差のない表面を形成することが保証され得る。
当該一体的結合を一方とし、当該シード基板を他方とした、両者の互いに反対のドーピングタイプは、加えてさらに、選択的にもっぱら当該一体的結合に作用するエッチングプロセスを実施することが可能であり、こうして、特に、当該シード基板を当該支持体から取り去って該基板を交換するために、この種のエッチングプロセスによって当該一体的結合を選択的に除去することもできるという利点を有する。
【００３４】
好ましくは、シード基板と支持体との間の当該一体的結合の形成は、当該シード基板が当該支持体の表面に載置され、当該シード基板の少なくとも側方端面領域に当該支持体との一体的結合が形成されることを内実としている。特に、シード基板が一体的結合によって当該支持体及び隣接するシード基板と結合されるのが好適である。したがって、この好適な実施形態において、当該シード基板の当該固定は、好ましくは基本的に、特に好ましくはもっぱら、当該シード基板の側方に配置されて、一方で、当該シード基板の当該側方端面に付着し、他方で、当該支持体の表面に付着する一体的結合によって行われる。それゆえ、側面で見て、シード基板と一体的結合との交互配列が生じ、その際、二つのシード基板の間に一つの一体的結合が配置されて、隣接する当該シード基板の対向する二つの当該端面に付着すると共に、当該支持体の表面に付着する。
【００３５】
これによって、当該シード基板が、当該支持体上に載置され、続いて、特に好ましくは、ＣＶＤプロセスを通じ、一体的結合によって当該支持体と結合されるというプロセス技術的に容易な方法が所与である。好適な実施態様において、当該シード基板間の所定の横方向間隔を達成すると同時に、当該一体的結合の形成中並びに前置された処理ステップ中におけるずれ変位を回避すべく、スペーサが設けられている。この種のスペーサは、当該一体的結合の形成後に取り去り可能な取外し式スペーサであってよい。同じく、当該支持体に、当該シード基板を収容するための窪みが形成されていてもよい。同じく、当該シード基板の当該周囲端面の一つ又は複数の部分領域に単に接するだけのスペーサが当該支持体に形成されていてもよい。当該半導体層の当該形成のために取り去られることのないスペーサ、特に、当該支持体と一体に形成されたスペーサの場合には、当該スペーサは、当該支持体にシード基板が配置された際に、当該シード基板の当該厚さよりも僅かに高いのが好適である。これによって、当該スペーサは、当該一体的結合の当該形成中に、好ましくは当該一体的結合によって被覆され、こうして、当該半導体層が形成される際にも、場合により当該半導体層が当該一体的結合上に形成されても、それが直接に当該スペーサに接して形成されることはない。これによって、剥離時に破損リスクを高めることとなる、当該スペーサへの当該半導体層の直接の付着が回避される。
【００３６】
既述したように、各々のシード基板上にそれぞれ一つの半導体層が被着されることは、本発明の範囲に含まれる。同じく、隣接する二つのシード基板の当該半導体層が互いに結合されて、特に、一つの共通の半導体層を形成することも、本発明の範囲に含まれる。好ましくは、隣接する二つのシード基板の間に当該一体的結合が配置され、かつ、当該支持体とは相反する当該面に、隣接する当該シード基板との間の、平坦な表面を有する、特に、一つの共通の平坦な表面を有する当該一体的結合が形成される。これは、好ましくは、先ず当該一体的結合の形成が行われ、続いて、表面処理ステップにおいて、特に、機械的表面処理及び／又はエッチングによって平坦な当該表面が形成されることによって達成可能である。
【００３７】
好ましくは、一体的結合によって当該支持体に配置された当該シード基板上に少なくとも一つの半導体層が被着され、当該半導体層の剥離前に、隣接する二つのシード基板の間の領域において分離切断が行われる。この分離切断は、材料剥削によって、特に機械式材料剥削によって、アブレーションによって、特にレーザアブレーションによって又は化学的に、特にエッチングプロセスによって行なうことができる。好ましくは、当該分離切断は、少なくとも当該被着半導体層を完全に分断する。それゆえ、これによって、当該半導体層の剥離前にすでに個別化が行われているために、いずれのシード基板にもそれぞれ一つの生成半導体層が対応させられており、半導体層の剥離に際して、当該半導体層と隣接する一つの半導体層とが万一結合されていることに起因する破損リスクが生ずることはない。
【００３８】
当該半導体層を最初に完全に剥離することは本発明の範囲に含まれる。これによって、特に大面積の半導体層を製造することができる。同じく、当該半導体層を、剥離後に、例えば、特に鋸断による又はレーザによる分離切断によって個別化することも可能である。
【００３９】
当該半導体層の間に一体的結合が形成されている限りで、好ましくは、分離切断は行われないか又は当該一体的結合の当該領域にごく僅かに食い込むだけの分離切断が行われ、こうして、当該分離切断による当該一体的結合の引き離し又は脆弱化が回避される。
【００４０】
好ましくは、当該シード基板は少なくとも、当該支持体に対向する当該面側において、一体的結合によって、当該支持体と結合される。この好適な実施形態において、支持体とシード基板との間の、特に安定した、特に大面積の一体的結合を達成することが可能である。この場合、当該支持体が穴を有し、かくて、当該シード基板が当該支持体に配置され、当該支持体に設けられた穴、好ましくは複数の穴を介して、シード基板と支持体との間の当該一体的結合用の材料がもたらされるようにするのが好適である。ここで、当該一体的結合を、化学的気相析出法（Ｃｈｅｍｉｃａｌ  Ｖａｐｏｕｒ  Ｄｅｐｏｓｉｔｉｏｎ，ＣＶＤ）によって、特に、エピタキシャル析出によって、特に、大気圧にて又は低い気圧のプロセス圧力にて、特に、ＬＰＣＶＤ（ｌｏｗ  ｐｒｅｓｓｕｒｅ  ＣＶＤ）によって形成するのが好適である。これによって、当該支持体及び当該一体的結合生成用の穴への当該プロセスガスの侵入が容易化される。
【００４１】
さらに別の好適な実施態様において、支持体とシード基板との間の当該一体的結合は、プラズマ溶射又はフレーム溶射によって形成される。これによって、速やかにして低コストの方法が可能となる。
【００４２】
さらに別の好適な実施態様において、当該支持体の相反する二つの面のそれぞれに、一体的結合によって、シード基板が配置される。これにより、当該支持体の両面に半導体層を析出させることができるため、当該半導体層の被着に際して、当該プロセススペースを、特に省スペース的に活用することができるという利点が得られる。
【００４３】
ここで、本発明による方法及び本発明による支持体の特別な利点が判明する。すなわち、当該一体的結合によって、当該支持体への当該シード基板の、特に安定した付着が所与であるために、当該個々の処理ステップに際し、特に、当該半導体層の被着前の、例えば多孔化による当該表面処理に際し又は当該半導体層の当該剥離に際し、当該支持体の当該面のシーケンシャル処理も可能であり、特に、下側にも一体的結合されたシード基板を有する当該支持体を水平に配置することが可能であるということである。というのも、シード基板と支持体との間の当該一体的結合によって、当該シード基板の落下若しくは滑落が防止されているために、当該支持体の両面が使用される場合にも、容易な取扱いが可能だからである。
【００４４】
好適な、安定した、それにも係わらず任意に容易に除去することのできる一体的結合は、当該シード基板が少なくとも端面の一部及び当該支持体に対向する当該面の部分領域において、当該支持体と一体的結合されることによって達成される。これによって、当該一体的結合の高い安定性が所与である。
【００４５】
それにも係わらず、側方端面における一体的結合並びに当該支持体に対向する当該面の部分領域のみに存在する一体的結合を、例えばエッチングプロセスによって、容易に除去することが可能である。この場合、当該支持体に対向する当該面に形成される当該一体的結合が当該シード基板の一つ又は複数の端縁領域に形成されるのが、特に好適であるが、それはここで容易に機械式に又はエッチングプロセスによってこの種の結合を除去することが可能だからである。これによって、当該シード基板の当該支持体に対向する当該面におけるシード基板と支持体との間の大面積の、特に全面におよぶ一体的結合に比較して、当該支持体からのシード基板のいっそう容易な取り去りが可能となる。
【００４６】
既述したように、本発明による方法により、当該シード基板の多重使用が可能となる。したがって、当該シード基板が、一体的結合によって、当該支持体に配置され、シード基板と支持体との間の当該一体的結合が分離されることなく、複数回にわたって、
当該シード基板の当該支持体とは相反する当該面の予備処理、
当該シード基板上への少なくとも一つの半導体層の被着、
当該シード基板からの当該半導体層の剥離、
のプロセスステップが、さらにその他の中間ステップの介在の有無にかかわらず、特に少なくとも２０回、特に好ましくは少なくとも５０回にわたって、実施されるのが好適である。これによって、コストパフォーマンスに優れた製造方法が達成される。
【００４７】
好ましくは、当該支持体は各々のシード基板用の少なくとも一つの載置部を有し、同所において、当該シード基板の当該支持体に対向する裏面は当該支持体に直接に密接している。さらに、当該支持体は、各々のシード基板の端縁領域に少なくとも一つの凹所、好ましくは、当該シード基板の当該端縁の周囲を取り囲む一つの凹所を有し、同所において、当該シード基板の当該裏面は当該支持体と一体的結合されている。これによって、既述した一連の利点が達成される。特に、好適には、当該凹部は少なくとも部分的に、特に好ましくは、当該シード基板の当該支持体に対向する当該裏面の当該端縁領域を周回して下側に配置される。
【００４８】
当該シード基板は、好ましくは、１０ｃｍ〜５０ｃｍの範囲の辺長を有し、好ましくは方形に、特に好ましくは正方形に形成されている。当該支持体は、好ましくは、少なくとも９個、好ましくは少なくとも１２個、より好ましくは少なくとも１６個、さらに好ましくは少なくとも２０個のシード基板を収容するように形成されている。
【００４９】
当該半導体層は、好適には、シリコンから形成されている。当該半導体層は、好ましくは、それ自体公知の方法により、特に、Ｈａｂｕｋａ  ｅｔ  ａｌ．“Ｍｏｄｅｌ  ｏｎ  ｔｒａｎｓｐｏｒｔ  ｐｈｅｎｏｍｅｎａ  ａｎｄ  ｅｐｉｔａｘｉａｌ  ｇｒｏｗｔｈ  ｏｆ  ｓｉｌｉｃｏｎ  ｔｈｉｎ  ｆｉｌｍ  ｉｎ  ＳｉＨＣｌ３-Ｈ２  ｓｙｓｔｅｍ  ｕｎｄｅｒ  ａｔｍｏｓｐｈｅｒｉｃ  ｐｒｅｓｓｕｒｅ”，Ｊｏｕｒｎａｌ  ｏｆ  Ｃｒｙｓｔａｌ  Ｇｒｏｗｔｈ  １６９（１９９６）６１-７２又はＮａｒｕｓａｗａ，“Ｓｉ  Ｄｅｐｏｓｉｔｉｏｎ  ｆｒｏｍ  Ｃｈｌｏｒｏｓｉｌａｎｅｓ”，Ｊ．Ｅｌｅｃｔｒｏｃｈｅｍ．Ｓｏｃ．，Ｖｏｌ．１４１，Ｎｏ８，Ａｕｇｕｓｔ  １９９４に記載されているような方法によって製造される。当該支持体は、好ましくは、以下の材料、グラファイト、シリコン、石英、炭化ケイ素又は窒化ケイ素のいずれか一つ又は複数又はこれらの材料の複合材料及び合成材料から形成されている。当該支持体は、好ましくは、０．１ｃｍ〜１５ｃｍの範囲、特に好ましくは０．３ｃｍ〜８ｃｍの範囲の厚さを有する。好ましくは、当該支持体は、当該半導体層の膨張に適合した熱膨張率を有する。
【００５０】
当該半導体シード基板は、好ましくは、それが消耗した場合に交換される。これは、所定の最小厚さを下回ったこと、所定の回数のプロセスサイクルを完了したこと又は、特に、破損又は非常に不均等な損耗の有無に関する個別的チェックによって判明し得る。当該交換のために、例えばエッチングによって当該一体的結合を完全に除去することが可能であり、こうして、当該シード基板を当該支持体から取り外すことができる。続いて、新たなシード基板が一体的結合によって当該支持体に配置されて、当該支持体は再使用される。
【００５１】
好ましい実施形態において、強度な損耗に対処すべく、当該シード基板の当該厚さは引き上げられる。それゆえ、そのために、当該シード基板の材料が、当該シード基板の当該支持体とは相反する当該面上に被着され、好ましくはエピタキシャル析出によって被着される。したがって、この場合、中間相の形成、特に、当該シード基板の当該表面の多孔化は行われないが、それは新たに被着された当該層が持続的に当該シード基板の当該表面上に残存させられる必要があるからである。
【００５２】
したがって、この実施例において、当該シード基板の当該厚さはエピタキシャル析出によって再び引き上げられるために、上述したプロセスサイクルにおける持続的使用が可能となる。当該シード基板の当該厚さの当該引上げは、好ましくは、当該基板が所定の最小厚さを下回った場合、所定の回数のプロセスサイクルの完了後又は個別的チェック、特に目視点検の結果によって行われる。
【００５３】
以下、当該図面及び実施例を参照して、その他の好ましい特徴及び実施形態を説明する。各図は以下を示す。
【図面の簡単な説明】
【００５４】
【図１】一体的結合されたシード基板を有する、本発明による支持体の一実施例の部分断面図である。
【図２】図１に示した上記支持体の部分斜視図である。
【図３】被着された結合材料を有する、本発明による方法の一実施例の中間ステップを示す図である。
【図４】分離切断実施後の、本発明による方法の上記実施例のさらに別の中間ステップを示す図である。
【図５】本発明による支持体の、スペーサを有するさらに別の実施例を示す図である。
【図６】本発明による支持体の、着脱式取付け可能な保持要素を有するさらに別の実施例を示す図である。
【図７】本発明による支持体の、両面側に配置されたシード基板を有するさらに別の実施例を示す図である。
【図８】本発明による支持体の、着脱式取付け可能な保持要素を有すると共に、シード基板と支持体との間の大面積一体的結合によるさらに別の実施例を示す図である。
【図９】本発明による支持体の、一体的結合されたシード基板を有するさらに別の実施例を示す図であり、その際、当該一体的結合は、当該シード基板の端面側並びに、端縁領域に限定されて、当該シード基板の当該支持体対向面側で行われる。
【発明を実施するための形態】
【００５５】
いずれの図面も、縮尺が正確ではない概略的な図を表している。同一又は機能的に同一な要素には同一の符号が付されている。
【００５６】
図１は、表面側に複数のシード基板２が配置された、本発明による支持体１の一実施例を示す。
【００５７】
前記支持体はグラファイト板として形成され、３×３個のシード基板２を配置するために形成されている。前記支持体は１０ｍｍの厚さを有する。当該シード基板は正方形の基本形状を有するシリコンウェーハとして形成され、本実施例において、当該辺長は１５７ｍｍである。当該シード基板は、ドーパントとしてのホウ素による、１×１０１８Ａｔ．／ｃｍ３〜１×１０１９Ａｔ．／ｃｍ３の範囲の、本実施例においては、約５×１０１８Ａｔ．／ｃｍ３のｐドーピングを有する。
【００５８】
シード基板２の側方端面側にはそれぞれ、当該シード基板同士の間に一体的結合３が配置されている。当該一体的結合は、５×１０１４Ａｔ．／ｃｍ３〜３×１０１５Ａｔ．／ｃｍ３の範囲の、本実施例においては、９×１０１４Ａｔ．／ｃｍ３のドーパント濃度を有する、ドーパントとしてのリンによってｎ形ドープしたシリコンから形成されている。
【００５９】
一体的結合３は、一方で、シード基板２の当該側方端面に付着すると共に、他方で、図１において上側に示した、支持体１の当該表面に付着している。したがって、シード基板２は、一体的結合３によって、支持体１に固定されている。その際、一体的結合３は、シード基板２の少なくとも二つの側方端面、好適には、シード基板２の四つの側方端面すべてを覆っている。
【００６０】
図２は、支持体１の部分斜視図を示す。図示されているのは当該右下の隅であり、その際、四個のシード基板が可視である。側面で見て、シード基板２同士の当該側方端面間には、それぞれ一つの一体的結合３が配置されている。当該一体的結合は、当該シード基板の四つの側方端面側のすべてに形成されている。
【００６１】
したがって、図１及び２は、共に同じく、一つの支持体１に複数のシード基板２を配置するための本発明による方法の一実施例の当該結果を示しており、その際、シード基板２は、一体的結合３によって、当該支持体に配置される。
【００６２】
図３は、この第一の実施例の部分ステップを示している。最初に、シード基板２は、個別に、表面が多孔化されて、分離層５が生成された。これは、先に説明したように、それ自体として公知の片面側エッチングプロセスによって実施された。続いて、シード基板２は、０．１ｍｍ〜１０ｍｍの範囲の―本実施例においては２ｍｍ―の側方間隔を保って、支持体１上に配置され、その際、多孔化によってベース基板２の当該表面に形成された分離層５は、支持体１とは相反する当該表面側に配置された。
【００６３】
続いて、当該支持体はＣＶＤ蒸着装置内に誘導されて、化学気相析出によってシリコンが蒸着された。当該結果は図３に示されている。
【００６４】
当該析出により、シード基板２の当該側方端面を支持体１と結合する一体的結合３が形成された。ただし、さらに加えて、シード基板２上における寄生一体的結合４の析出も生じた。しかしながら、シード基板２の当該表面には分離層５が形成されていたことにより、以後のステップにおいて寄生一体的結合４を容易に分離することができるため、一体的結合３のみが残存する。当該一体的結合は、寄生一体的結合４と一体的結合３との間の領域で破断される。当該領域は、好ましい実施形態において、続いて、機械式処理又はエッチング処理によって一体的結合３が平坦化され、こうして、一体的結合３の支持体１とは相反する当該面は、シード基板２の支持体１とは相反する当該面と共に一つの平坦面を形成する。
【００６５】
別法として、寄生一体的結合４は機械式に除去することが可能であり、特に、研磨によって除去することが可能である。それゆえ、分離層５を形成することは絶対不可欠というわけではない。さらに、別法として、寄生一体的結合４はエッチングによって取り除くことが可能である。この場合にも、同じく、分離層５は絶対不可欠というわけではない。この好適な実施態様において、シード基板２は一体的結合３とは反対のドーピングを有するのが、特に好適である。この場合、選択的に一体的結合３だけをエッチングして、シード基板２の表面で停止する、電解液とエッチング電流の印加によるエッチングプロセスを実施することができる。
【００６６】
さらに別の好適な実施態様において、寄生一体的結合４の除去前に、特に、寄生一体的結合４の当該厚さと略同じ深度を有するレーザアブレーションによる、領域Ａにおける分離切断が実施される。このようにして、寄生一体的結合４の除去に際して、一体的結合３の損傷若しくは付着力の低下が発生することが、特に効果的に回避される。
【００６７】
図４は、上記第一の実施例のさらに別の部分ステップを示している。一体的結合３によるシード基板２の配置及び寄生一体的結合４の除去が行われた後、シード基板２の当該表面が予備処理された。すなわち、電解液による片側面の湿潤とエッチング電流の印加により、上記と同様にして、シード基板２の当該表面上に多孔化によって分離層５が生成された。ここで本発明の利点の一つが判明する。つまり、シード基板２の当該表面における当該分離層の当該形成は、当該シード基板を支持体１から引き離すことなく、行なうことができるために、支持体１に配置されたいっさいのシード基板２の当該表面を一回の方法ステップで処理することができるということである。
【００６８】
分離層５が形成された後、支持体１は、一体的結合３によって支持体１に固定されている一連のシード基板２と共に、ＣＶＤ蒸着装置内に誘導されて、それ自体公知の方法で半導体層６の蒸着が行われた。この実施例において、半導体層６は、図４に示したように、いっさいのシード基板２及びそれらの間に介在する一体的結合３を被覆している。
【００６９】
半導体層６を剥離するために、最初に、分離切断Ｂによる個別化が行われる。この分離切断は、同じく、レーザアブレーションによって実施され、一体的結合３に沿って、つまり、シード基板２同士の間の当該中間隙間に沿って半導体層６を分断し、こうして、結果としてそれぞれのシード基板２には、先に全体を被覆していた半導体層６のそれぞれ一部である半導体層６が対応させられていることとなる。
【００７０】
分離切断Ｂは次のように―つまり、少なくとも半導体層６の当該厚さを完全に切断し、念のため、僅かに（本実施例においては、約０．０５ｍｍだけ）一体的結合３に食い込んで、半導体層６の完璧な切断が保証されるように―選択されている。ただし、分離切断Ｂは、一体的結合３に僅かに食い込んでいるだけであって、決してそれを完全に切断しているわけではないために、一体的結合３の当該付着効果は損なわれていない。
【００７１】
続いて、シード基板２からの個々の半導体層６の機械式剥離が行われる。
【００７２】
シード基板２を一方とし、一体的結合３を他方とした両者間の、本実施例において、反対の当該ドーピングにより、一体的結合３の領域における分離層５は、より薄く形成されるかあるいは全く形成されないようにすることが可能である。この場合、半導体層６の析出に際し、半導体層６と一体的結合３との間に、より安定した結合が形成される。ただし、この場合にも、分離切断Ｂによって、個別化された当該半導体層の破損不感な剥離を行なうことができる。この場合、分離切断Ｂは、好ましくは、当該シード基板同士間の当該間隔の少なくとも９０％、特に好ましくは９０％〜９９％に等しい幅を有する。同じく、当該分離切断は、当該半導体層と当該シード基板同士間の当該領域との結合を確実に回避するために、当該シード基板同士間の当該間隔の全幅に等しい幅又は当該シード基板同士間の当該間隔を上回る幅を有していてよい。
【００７３】
別の実施例において、一体的結合３は、シード基板２と同一のドーピングタイプを有し、また、好ましくは同一の当該ドーパントを有すると共に、特に好ましくは同一のドーパント濃度も有する。これによって、分離層５が、半導体基板２同士の間にあって、一体的結合３をも被覆することが保証される。
【００７４】
図４から看取されるように、これによって、半導体層６は、一体的結合３が被覆されていることにより、シード基板２よりも僅かに大きいという利点が得られる。したがって、さらに別の後処理において、例えば、シード基板２の当該サイズを達成するために、半導体層６の端縁領域をレーザ切断によってぐるりと切り取ることにより、半導体層６の辺縁確定を行なうことができる。これによって、一方で、正確な辺縁確定と正確な形状が所与であると共に、さらに、結晶面上にあるいはドープした半導体層のドーピング面への析出に際して不整性が生じ得る端縁領域が除去されて、高品質の半導体層６が達成される。
【００７５】
続いて、一体的結合３によって支持体１に固定されたシード基板２に、新たに、上記と同様にして、分離層５が設けられることにより、新たに、シード基板２の表面確定が行われる。続いて、新たに、半導体層６の当該析出が行われる。ここで、場合により先に行われた分離切断Ｂにおいて行われた一体的結合３の部分的除去が、今や新たな半導体層６の当該析出に際して、半導体材料によって再び充填されることに注意されたい。続いて、再び、分離層と今や新たに生成された半導体層６の剥離が行われる。
【００７６】
このサイクルは複数回反復され、その際、それぞれのサイクル毎に、当該シード基板の当該厚さは当該分離層が生成されることによって僅かに減少する。ただし、１００μｍ〜２ｍｍの―本実施例にあっては、０．５ｍｍの―当該シード基板の厚さによって、本方法を１００サイクルにわたって実施することが可能である。
【００７７】
したがって、ここで、本発明の特別な利点が判明する。つまり、当該支持体に一体的結合３によって当該シード基板を配置するための当該方法ステップは一回だけ実施されるだけでよく、続いて、多数回にわたって、半導体層６を製造するためのプロセスサイクルを実施することができるということである。
【００７８】
ここで、それぞれの方法ステップにおいて、特に、半導体層６の剥離に際しても、シード基板２はシード基板２自体の当該破損リスクが著しく低減されているという点も重要である。
【００７９】
シード基板２が最小厚さを下回った場合には、例えば、エッチングによって一体的結合３を完全に除去することが可能であり、その結果、当該シード基板を支持体１から取り去ることができる。続いて、新たなシード基板２が一体的結合により、上記と同様にして、支持体１に配置されて、当該支持体は再使用される。
【００８０】
別の実施例において、シード基板２の当該厚さはエピタキシャル成長によって再び引き上げられ、こうして、上記プロセスサイクルによる持続的使用が可能である。
【００８１】
図５は、本発明による支持体の第二の実施例を示す。この実施例は、支持体１ａと一体に形成されたスペーサ７を有する。この場合、シード基板２のそれぞれの側方端面側にスペーサ７が、例えば、等間隔で配置されているために、スペーサ７の間に嵌め込まれたシード基板２は、側面で見て、二つの空間方向に固定されている。ただし、スペーサ７の高さはシード基板２の高さよりも低い。スペーサ７によって、以後の一体的結合３の生成時に、外部の影響例えば振動又は衝撃に起因して、シード基板２のずれが生ずることが回避される。スペーサ７が配置されている当該領域において、一体的結合３はスペーサ７上に配置される。他方、スペーサ７同士の間には、例えば図１に示したのと同様な断面が生ずる。
【００８２】
図６は、支持体のさらに別の実施例を示す。支持体１ｂは、ねじ山を具えた保持要素８を螺挿することのできる穴を有している。したがって、この支持体１ｂにより、先ず、シード基板２が同所に載置され、続いて、それが保持要素８の螺挿によって固定されるため、シード基板２は、保持要素８がトラス頭を有していることから、全体として三つの空間方向に固定されている。
【００８３】
続いて、一体的結合３の生成が行われる。この一体的結合は、したがって、保持要素８が位置していない当該領域において、シード基板２を支持体１ｂに固定する。続いて、保持要素８は、螺脱によって容易に取り外すことができる。当該半導体層の析出が行われる以後の方法ステップにおいて、当該ねじ穴及び先に保持要素８による固定が行われたシード基板２同士の間の当該中間領域は当該半導体層の材料によって充填される。
【００８４】
図７には、本発明による方法のさらに別の実施例が示されている。この方法は、基本的に、上記第一の実施例と同じである。ただし、支持体１ｃの第一の面側に一体的結合３によるシード基板２の固定が行われた後、さらに、支持体１ｃは反転されて、当該プロセスが反復され、支持体１ｃの、今やなにも載置されていない上側面上に再びシード基板２が配置されて、一体的結合３による固定が行われる。
【００８５】
これによって、図７に示したように、シード基板の両面配置が生ずる。これは、半導体層６用の析出装置の、特に効率的な利用を可能にする。
【００８６】
本発明による支持体のさらに別の実施例１ｄにおいて、支持体１ｄへのシード基板２の、特に安定した、面状固定が行われる。図８から看取されるように、支持体１ｄは貫通した充填穴９ａ及び結合窪み９ｂを有する。この場合、支持体１ｄ上にシード基板２が載置された後、シード基板２は、最初に、図６に示したプロセスと同様にして、保持要素８の螺挿によって固定される。続いて、充填穴９ａを通して、結合窪み９ｂ内への当該一体的結合を形成するための材料の供給が行われる。この場合、保持要素８はシード基板２が上方へ浮揚することを防止する。結合窪み９ｂにより、シード基板２と支持体１ｄとの間に大面積一体的結合が達成される。
【００８７】
続いて、先に述べたようにして、保持要素８の螺脱、シード基板２の予備処理及び半導体層６の析出が行われる。
【００８８】
図９には、支持体のさらに別の実施例１ｅが示されている。この支持体１ｅは、同じく、結合窪み９ｃを有しているが、ただし、該窪みは、支持体１ｅのシード基板２との当該対向面側においてシード基板２同士の間の当該中間隙間を覆っている。したがって、この実施例においては、充填穴は不要である。つまり、支持体１ｅ上にシード基板２が載置された後、一体的結合３の形成に際して、一体的結合３による結合窪み９ｃの充填も行われるからである。当該結合窪み９ｃは、シード基板２の支持体１ｅとの対向裏面側の端縁領域において、当該シード基板の下側に配置されているために、支持体１ｅとの一体的結合はシード基板２の当該側方端面側におけるのみならず、シード基板２の当該裏面の端縁領域においても行われることになる。これによって、同じく、特に安定した固定が保証されている。
【図１】
2019529327.tif 000003
【図２】
2019529327.tif 000004
【図３】
2019529327.tif 000005
【図４】
2019529327.tif 000006
【図５】
2019529327.tif 000007
【図６】
2019529327.tif 000008
【図７】
2019529327.tif 000009
【図８】
2019529327.tif 000010
【図９】
2019529327.tif 000011
【国際調査報告】
2019529327.tif 000012
2019529327.tif 000013
2019529327.tif 000014
2019529327.tif 000015
2019529327.tif 000016
2019529327.tif 000017